(57)【要約】      （修正有）【課題】耐久性を向上することができ、さらに、パネル反りや光漏れを抑制することができる液晶パネル、および液晶パネルを用いた画像表示装置を提供する。【解決手段】液晶セルの一方の面に透明導電層が形成されており、透明導電層上に粘着剤組成物（Ａ１）から形成される第１粘着剤層を介して第１偏光フィルムが貼り合わされ、液晶セルの他方の面には粘着剤組成物（Ａ２）から形成される第２粘着剤層を介して第２偏光フィルムが貼り合わされる液晶パネルであって、粘着剤組成物（Ａ１）は、（メタ）アクリル系ポリマー（ａ１）及びエポキシ基含有シランカップリング剤を含み、粘着剤組成物（Ａ２）は、（メタ）アクリル系ポリマー（ａ２）及びチオール基含有シランカップリング剤を含み、第１粘着剤層及び第２粘着剤層のゲル分率が、６５％以上９０％以下であって、さらに、下記式（１）を満たすものであることを特徴とする。2016191865.tif 000009【選択図】なし【特許請求の範囲】
【請求項１】
液晶セルの一方の面に透明導電層が形成されており、該透明導電層上に粘着剤組成物（Ａ１）から形成される第１粘着剤層を介して第１偏光フィルムが貼り合わされ、液晶セルの他方の面には粘着剤組成物（Ａ２）から形成される第２粘着剤層を介して第２偏光フィルムが貼り合わされている液晶パネルであって、
前記粘着剤組成物（Ａ１）は、（メタ）アクリル系ポリマー（ａ１）及びエポキシ基含有シランカップリング剤を含み、
前記粘着剤組成物（Ａ２）は、（メタ）アクリル系ポリマー（ａ２）及びチオール基含有シランカップリング剤を含み、
前記第１粘着剤層及び第２粘着剤層のゲル分率が、６５％以上９０％以下であって、さらに、下記式（１）を満たすものであることを特徴とする液晶パネル。
【数１】
2016191865.tif 000008
【請求項２】
前記エポキシ基含有シランカップリング剤が、分子内に２個以上のアルコキシシリル基を有するオリゴマー型のエポキシ基含有シランカップリング剤であることを特徴とする請求項１に記載の液晶パネル。
【請求項３】
前記チオール基含有シランカップリング剤が、分子内に２個以上のアルコキシシリル基を有するオリゴマー型のチオール基含有シランカップリング剤であることを特徴とする請求項１又は２に記載の液晶パネル。
【請求項４】
前記エポキシ基含有シランカップリング剤の配合量が、前記（メタ）アクリル系ポリマー（ａ１）１００重量部に対して、０．００１〜５重量部であることを特徴とする請求項１〜３のいずれかに記載の液晶パネル。
【請求項５】
前記チオール基含有シランカップリング剤の配合量が、前記（メタ）アクリル系ポリマー（ａ２）１００重量部に対して、０．００１〜５重量部であることを特徴とする請求項１〜４のいずれかに記載の液晶パネル。
【請求項６】
前記（メタ）アクリル系ポリマー（ａ１）及び／又は（ａ２）が、モノマー単位としてカルボキシル基含有モノマーを０．０１〜２重量％含むことを特徴とする請求項１〜５のいずれかに記載の液晶パネル。
【請求項７】
前記（メタ）アクリル系ポリマー（ａ１）及び／又は（ａ２）が、モノマー単位としてアミド基含有モノマーを０．１〜８重量％含むことを特徴とする請求項１〜６のいずれかに記載の液晶パネル。
【請求項８】
前記（メタ）アクリル系ポリマー（ａ１）及び／又は（ａ２）が、モノマー単位としてヒドロキシル基含有モノマーを０．０１〜７重量％含むことを特徴とする請求項１〜７のいずれかに記載の液晶パネル。
【請求項９】
前記粘着剤組成物（Ａ１）及び／又は（Ａ２）が、イソシアネート系架橋剤及び過酸化物系架橋剤からなる群から選択される少なくとも１種の架橋剤を含有することを特徴とする請求項１〜８のいずれかに記載の液晶パネル。
【請求項１０】
請求項１〜９のいずれかに記載の液晶パネルを用いたことを特徴とする画像表示装置。
【発明の詳細な説明】
【技術分野】
【０００１】
本発明は、液晶パネル及び当該液晶パネルを用いた画像表示装置に関する。
【背景技術】
【０００２】
液晶表示装置等に使用される液晶パネルは、通常、一対の透明基板間に配された液晶層から形成される液晶セルの両側に粘着剤層を介して偏光フィルムが積層されている。このような粘着剤層には高い耐久性が要求され、例えば、環境促進試験として通常行われる加熱及び加湿等による耐久試験において、粘着剤層に起因する剥がれや浮き等の不具合が発生しないことが求められる。
【０００３】
このような光学用途の粘着剤組成物は種々検討されており、例えば、光学フィルムを貼着した後、高湿熱条件下に置かれた場合にでも剥がれや発泡を生じさせない粘着剤組成物が提案されている（例えば、特許文献１参照）。
【先行技術文献】
【特許文献】
【０００４】
【特許文献１】特開２００９−２４２７６７号公報
【発明の概要】
【発明が解決しようとする課題】
【０００５】
液晶パネルを構成する液晶セルの一方の透明基板上には、酸化インジウムスズ（ＩＴＯ）薄膜等の透明導電膜が形成されているものがあり、当該透明導電膜と接する粘着剤層は、ガラス基板等の透明基板と接触する粘着剤層と比較して、剥がれや浮き等が発生しやすく、耐久性が低くなる傾向があることがわかった。特許文献１の粘着剤組成物から形成される粘着剤層は、酸化インジウムスズ（ＩＴＯ）層に対する密着性が悪く、透明導電層を有する液晶パネルに対する粘着剤組成物としては十分なものではなかった。
【０００６】
前述の通り、液晶セルの一方の透明基板上にはＩＴＯ薄膜等の透明導電膜が形成されており、他方はガラス基板等の透明基板であり、液晶セルの両面の性質が異なる場合が多い。このような液晶セルの両面において、発泡や剥がれを生じない耐久性を維持して、液晶パネル全体としての耐久性を維持することが難しいという課題があった。特許文献１においては、液晶セル等の被着体との関係では何ら規定されているものではなく、液晶パネル全体としての耐久性の観点からは十分なものではなかった。
【０００７】
また、近年、液晶パネルの薄型化が要求されているが、液晶パネルを薄型化すると、パネルが反りを生じてしまう場合があった。パネルの反りが大きくなると、液晶パネルとディスプレイの筐体との接触によって表示画像が不均一になったり、液晶パネルとバックライトを固定している両面テープが剥がれたりする不具合が発生する。また、さらに、液晶表示装置の周辺部の領域をより狭くして、表示装置における表示領域の面積比率を高めること（狭額縁化）が進んでいるが、表示領域の外側の遮光された周辺部の幅が狭いため、偏光フィルムの収縮により偏光フィルム端部が表示領域の内側まで入り込み、表示領域の周辺部での光漏れが発生する場合があった。このように、液晶パネルの薄型化、狭額縁化が進んでいる近年においては、パネルの反り防止や、光漏れに対する要求水準が高くなってきている。
【０００８】
従って、本発明は、一方の面に透明導電層を有する液晶セルを含む液晶パネルにおいて、液晶パネル全体としての耐久性を向上することができ、さらに、パネル反りや光漏れを抑制することができる液晶パネルを提供することを目的とする。また本発明は、前記液晶パネルを用いた画像表示装置を提供することも目的とする。
【課題を解決するための手段】
【０００９】
本発明者らは前記課題を解決すべく鋭意検討を重ねた結果、下記液晶パネルを見出し、本発明を完成するに至った。
【００１０】
すなわち、本発明は、液晶セルの一方の面に透明導電層が形成されており、該透明導電層上に粘着剤組成物（Ａ１）から形成される第１粘着剤層を介して第１偏光フィルムが貼り合わされ、液晶セルの他方の面には粘着剤組成物（Ａ２）から形成される第２粘着剤層を介して第２偏光フィルムが貼り合わされている液晶パネルであって、
前記粘着剤組成物（Ａ１）は、（メタ）アクリル系ポリマー（ａ１）及びエポキシ基含有シランカップリング剤を含み、
前記粘着剤組成物（Ａ２）は、（メタ）アクリル系ポリマー（ａ２）及びチオール基含有シランカップリング剤を含み、
前記第１粘着剤層及び第２粘着剤層のゲル分率が、６５％以上９０％以下であって、さらに、下記式（１）を満たすものであることを特徴とする液晶パネルに関する。
【数１】
2016191865.tif 000002
【００１１】
前記エポキシ基含有シランカップリング剤が、分子内に２個以上のアルコキシシリル基を有するオリゴマー型のエポキシ基含有シランカップリング剤であることが好ましい。
【００１２】
前記チオール基含有シランカップリング剤が、分子内に２個以上のアルコキシシリル基を有するオリゴマー型のチオール基含有シランカップリング剤であることが好ましい。
【００１３】
前記エポキシ基含有シランカップリング剤の配合量が、前記（メタ）アクリル系ポリマー（ａ１）１００重量部に対して、０．００１〜５重量部であることが好ましい。
【００１４】
前記チオール基含有シランカップリング剤の配合量が、前記（メタ）アクリル系ポリマー（ａ２）１００重量部に対して、０．００１〜５重量部であることが好ましい。
【００１５】
前記（メタ）アクリル系ポリマー（ａ１）及び／又は（ａ２）が、モノマー単位としてカルボキシル基含有モノマーを０．０１〜２重量％含むことが好ましい。
【００１６】
前記（メタ）アクリル系ポリマー（ａ１）及び／又は（ａ２）が、モノマー単位としてアミド基含有モノマーを０．１〜８重量％含むことが好ましい。
【００１７】
前記（メタ）アクリル系ポリマー（ａ１）及び／又は（ａ２）が、モノマー単位としてヒドロキシル基含有モノマーを０．０１〜７重量％含むことが好ましい。
【００１８】
前記粘着剤組成物（Ａ１）及び／又は（Ａ２）が、イソシアネート系架橋剤及び過酸化物系架橋剤からなる群から選択される少なくとも１種の架橋剤を含有することが好ましい。
【００１９】
また、本発明は、前記液晶パネルを用いたことを特徴とする画像表示装置に関する。
【発明の効果】
【００２０】
本発明においては、液晶セルの一方の面にある透明導電層面に特定の粘着剤組成物（Ａ１）から形成される第１粘着剤層を介して第１偏光フィルムを配し、液晶セルの他方の面に、特定の粘着剤組成物（Ａ２）から形成される第２粘着剤層を介して第２偏光フィルムを配し、かつ、第１粘着剤層と第２粘着剤層のゲル分率を制御することで、液晶パネル全体としての耐久性を向上することができ、さらに、パネル反りや光漏れを抑制することができる。
【図面の簡単な説明】
【００２１】
【図１】本発明の液晶パネルの一実施形態を模式的に示す断面図である。
【発明を実施するための形態】
【００２２】
１．液晶パネル
本発明の液晶パネルは、液晶セルの一方の面に透明導電層が形成されており、該透明導電層上に粘着剤組成物（Ａ１）から形成される第１粘着剤層を介して第１偏光フィルムが貼り合わされ、液晶セルの他方の面には粘着剤組成物（Ａ２）から形成される第２粘着剤層を介して第２偏光フィルムが貼り合わされている液晶パネルであって、
前記粘着剤組成物（Ａ１）は、（メタ）アクリル系ポリマー（ａ１）及びエポキシ基含有シランカップリング剤を含み、
前記粘着剤組成物（Ａ２）は、（メタ）アクリル系ポリマー（ａ２）及びチオール基含有シランカップリング剤を含み、
前記第１粘着剤層及び第２粘着剤層のゲル分率が、６５％以上９０％以下であって、さらに、下記式（１）を満たすものであることを特徴とする。
【数２】
2016191865.tif 000003
【００２３】
（１）粘着剤組成物（Ａ１）
本発明で用いる粘着剤組成物（Ａ１）は、（メタ）アクリル系ポリマー（ａ１）及びエポキシ基含有シランカップリング剤を含むものであり、（メタ）アクリル系ポリマー（ａ１）を主成分として含むことが好ましい。ここで、主成分とは、粘着剤組成物（Ａ１）に含まれる全固形分のうち最も含有割合の多い成分を指し、例えば、粘着剤組成物（Ａ１）に含まれる全固形分のうち５０重量％より多くを占める成分であり、さらには７０重量％より多くを占める成分を指す。
【００２４】
（メタ）アクリル系ポリマー（ａ１）は、通常、モノマー単位として、アルキル（メタ）アクリレートを主成分として含有する。なお、（メタ）アクリレートはアクリレート及び／又はメタクリレートをいい、本発明の（メタ）とは同様の意味である。
【００２５】
（メタ）アクリル系ポリマー（ａ１）の主骨格を構成する、アルキル（メタ）アクリレートとしては、直鎖状又は分岐鎖状のアルキル基の炭素数１〜１８のものを例示できる。例えば、前記アルキル基としては、メチル基、エチル基、プロピル基、イソプロピル基、ブチル基、イソブチル基、アミル基、ヘキシル基、シクロヘキシル基、ヘプチル基、２−エチルヘキシル基、イソオクチル基、ノニル基、デシル基、イソデシル基、ドデシル基、イソミリスチル基、ラウリル基、トリデシル基、ペンタデシル基、ヘキサデシル基、ヘプタデシル基、オクタデシル基等を例示できる。これらは単独であるいは組み合わせて使用することができる。これらアルキル基の平均炭素数としては、３〜９であることが好ましい。
【００２６】
（メタ）アクリル系ポリマー（ａ１）を構成するモノマーとしては、前記アルキル（メタ）アクリレート以外にも、カルボキシル基含有モノマー、ヒドロキシル基含有モノマー、アミド基含有モノマー、芳香環含有（メタ）アクリレート等を挙げることができる。
【００２７】
カルボキシル基含有モノマーは、その構造中にカルボキシル基を含み、かつ（メタ）アクリロイル基、ビニル基等の重合性不飽和二重結合を含む化合物である。カルボキシル基含有モノマーの具体例としては、例えば、(メタ)アクリル酸、カルボキシエチル(メタ)アクリレート、カルボキシペンチル(メタ)アクリレート、イタコン酸、マレイン酸、フマール酸、クロトン酸等が挙げられる。前記カルボキシル基含有モノマーのなかでも、共重合性、価格、及び粘着特性の観点からアクリル酸が好ましい。
【００２８】
ヒドロキシル基含有モノマーは、その構造中にヒドロキシル基を含み、かつ（メタ）アクリロイル基、ビニル基等の重合性不飽和二重結合を含む化合物である。ヒドロキシル基含有モノマーの具体例としては、例えば、２−ヒドロキシエチル（メタ）アクリレート、３−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート等の、ヒドロキシアルキル（メタ）アクリレートや（４−ヒドロキシメチルシクロヘキシル)−メチルアクリレート等が挙げられる。前記ヒドロキシル基含有モノマーのなかでも、耐久性の点から、２−ヒドロキシエチル（メタ）アクリレート、４−ヒドロキシブチル（メタ）アクリレートが好ましく、特に４−ヒドロキシブチル（メタ）アクリレートが好ましい。
【００２９】
アミド基含有モノマーは、その構造中にアミド基を含み、かつ（メタ）アクリロイル基、ビニル基等の重合性不飽和二重結合を含む化合物である。アミド基含有モノマーの具体例としては、（メタ）アクリルアミド、Ｎ，Ｎ−ジメチル（メタ）アクリルアミド、Ｎ，Ｎ−ジエチル（メタ）アクリルアミド、Ｎ−イソプロピルアクリルアミド、Ｎ−メチル（メタ）アクリルアミド、Ｎ−ブチル（メタ）アクリルアミド、Ｎ−ヘキシル（メタ）アクリルアミド、Ｎ−メチロール（メタ）アクリルアミド、Ｎ−メチロール−Ｎ−プロパン（メタ）アクリルアミド、アミノメチル（メタ）アクリルアミド、アミノエチル（メタ）アクリルアミド、メルカプトメチル（メタ）アクリルアミド、メルカプトエチル（メタ）アクリルアミド等のアクリルアミド系モノマー；Ｎ−（メタ）アクリロイルモルホリン、Ｎ−（メタ）アクリロイルピペリジン、Ｎ−（メタ）アクリロイルピロリジン等のＮ−アクリロイル複素環モノマー；Ｎ−ビニルピロリドン、Ｎ−ビニル−ε−カプロラクタム等のＮ−ビニル基含有ラクタム系モノマー等が挙げられる。アミド基含有モノマーは、耐久性を満足するうえで好ましく、アミド基含有モノマーのなかでも、特に、Ｎ−ビニル基含有ラクタム系モノマーは、透明導電層に対する耐久性を満足させるうえで好ましい。
【００３０】
前記芳香環含有（メタ）アクリレートは、その構造中に芳香環構造を含み、かつ（メタ）アクリロイル基を含む化合物である。芳香環としては、ベンゼン環、ナフタレン環、又はビフェニル環が挙げられる。芳香環含有（メタ）アクリレートは、耐久性（特に、透明導電層に対する耐久性）を満足することができる。
【００３１】
芳香環含有（メタ）アクリレートの具体例としては、例えば、ベンジル（メタ）アクリレート、フェニル（メタ）アクリレート、ｏ−フェニルフェノール（メタ）アクリレート、フェノキシエチル（メタ）アクリレート、フェノキシプロピル（メタ）アクリレート、フェノキシジエチレングリコール（メタ）アクリレート、エチレンオキサイド変性ノニルフェノール（メタ）アクリレート、エチレンオキサイド変性クレゾール（メタ）アクリレート、フェノールエチレンオキサイド変性（メタ）アクリレート、２−ヒドロキシ−３−フェノキシプロピル（メタ）アクリレート、メトキシベンジル（メタ）アクリレート、クロロベンジル（メタ）アクリレート、ポリスチリル（メタ）アクリレート等のベンゼン環を有するもの；ヒドロキシエチル化β−ナフトールアクリレート、２−ナフトエチル（メタ）アクリレート、２−ナフトキシエチルアクリレート、２−（４−メトキシ−１−ナフトキシ）エチル（メタ）アクリレート等のナフタレン環を有するもの；ビフェニル（メタ）アクリレート等のビフェニル環を有するものが挙げられる。
【００３２】
前記芳香環含有（メタ）アクリレートとしては、粘着特性や耐久性の点から、ベンジル（メタ）アクリレート、フェノキシエチル（メタ）アクリレートが好ましく、特にフェノキシエチル（メタ）アクリレートが好ましい。
【００３３】
前記カルボキシル基含有モノマー、ヒドロキシル基含有モノマー、アミド基含有モノマー、芳香環含有（メタ）アクリレートは、粘着剤組成物（Ａ１）が架橋剤を含有する場合に、架橋剤との反応点になる。特に、カルボキシル基含有モノマー、ヒドロキシル基含有モノマーは分子間架橋剤との反応性に富むため、得られる粘着剤層の凝集性や耐熱性の向上のために好ましく用いられる。
【００３４】
本発明で使用する（メタ）アクリル系ポリマー（ａ１）は、モノマー単位として、前記各モノマーを全構成モノマー（１００重量％）の重量比率において以下の量で含有することが好ましい。
【００３５】
前記アルキル（メタ）アクリレートの重量比率は、アルキル（メタ）アクリレート以外のモノマーの残部として設定でき、具体的には、７０重量％以上であることが好ましい。アルキル（メタ）アクリレートの重量比率を前記範囲に設定することは、接着性を確保するうえで好ましい。
【００３６】
前記カルボキシル基含有モノマーの重量比率は、２重量％以下であることが好ましく、０．０１〜２重量％であることがより好ましく、０．０５〜１．５重量％がさらに好ましく、０．０５〜１重量％が特に好ましい。カルボキシル基含有モノマーの重量比率が０．０１重量％未満では、耐久性を満足できない傾向がある。一方、２重量％を超える場合には、透明導電層が腐食してしまう場合があり、耐久性の点で満足できなくなる傾向があり、好ましくない。
【００３７】
ヒドロキシル基含有モノマーの重量比率は、０．０１〜７重量％であることが好ましく、０．０１〜５重量％であることがより好ましく、０．１〜３重量％がさらに好ましく、０．２〜２重量％が特に好ましい。ヒドロキシル基含有モノマーの重量比率が０．０１重量％未満では、粘着剤層が架橋不足になり、耐久性や粘着特性を満足できない傾向がある。一方、５重量％を超える場合には、耐久性を満足できない傾向がある。
【００３８】
アミド基含有モノマーの重量比率は、８重量％以下であることが好ましく、０．１〜８重量％であることがより好ましく、０．３〜５重量％がさらに好ましく、０．３〜４重量％がさらに好ましく、０．７〜２．５重量％が特に好ましい。アミド基含有モノマーの重量比率が０．１重量％未満では、特に透明導電層に対する耐久性を満足することができない傾向がある。一方、８重量％を超えると耐久性が低下する傾向があり、好ましくない。
【００３９】
芳香環含有（メタ）アクリレートの重量比率は、２５重量％以下であることが好ましく、０〜２２重量％がより好ましく、０〜１８重量％がさらに好ましい。芳香環含有（メタ）アクリレートの重量比率が２５重量％を超えると耐久性が低下する傾向がある。
【００４０】
前記（メタ）アクリル系ポリマー（ａ１）中には、前記モノマーユニットの他に、特に、他のモノマーユニットを含有することは必要とされないが、接着性や耐熱性の改善を目的に、（メタ）アクリロイル基又はビニル基等の不飽和二重結合を有する重合性の官能基を有する、１種類以上の共重合モノマーを共重合により導入することができる。
【００４１】
そのような共重合モノマーの具体例としては、無水マレイン酸、無水イタコン酸等の酸無水物基含有モノマー；アクリル酸のカプロラクトン付加物；アリルスルホン酸、２−（メタ）アクリルアミド−２−メチルプロパンスルホン酸、（メタ）アクリルアミドプロパンスルホン酸、スルホプロピル（メタ）アクリレート等のスルホン酸基含有モノマー；２−ヒドロキシエチルアクリロイルホスフェート等の燐酸基含有モノマー等が挙げられる。
【００４２】
また、アミノエチル（メタ）アクリレート、Ｎ，Ｎ−ジメチルアミノエチル（メタ）アクリレート、ｔ−ブチルアミノエチル（メタ）アクリレート等のアルキルアミノアルキル（メタ）アクリレート；メトキシエチル（メタ）アクリレート、エトキシエチル（メタ）アクリレート等のアルコキシアルキル（メタ）アクリレート；Ｎ−（メタ）アクリロイルオキシメチレンスクシンイミドやＮ−（メタ）アクリロイル−６−オキシヘキサメチレンスクシンイミド、Ｎ−（メタ）アクリロイル−８−オキシオクタメチレンスクシンイミド等のスクシンイミド系モノマー；Ｎ−シクロヘキシルマレイミドやＮ−イソプロピルマレイミド、Ｎ−ラウリルマレイミドやＮ−フェニルマレイミド等のマレイミド系モノマー；Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミド等のイタコンイミド系モノマー等も改質目的のモノマー例として挙げられる。
【００４３】
さらに改質モノマーとして、酢酸ビニル、プロピオン酸ビニル等のビニル系モノマー；アクリロニトリル、メタクリロニトリル等のシアノアクリレート系モノマー；グリシジル（メタ）アクリレート等のエポキシ基含有（メタ）アクリレート；ポリエチレングリコール（メタ）アクリレート、ポリプロピレングリコール（メタ）アクリレート、メトキシエチレングリコール（メタ）アクリレート、メトキシポリプロピレングリコール（メタ）アクリレート等のグリコール系（メタ）アクリレート；テトラヒドロフルフリル（メタ）アクリレート、フッ素（メタ）アクリレート、シリコーン（メタ）アクリレートや２−メトキシエチルアクリレート等の（メタ）アクリレートモノマー等も使用することができる。さらには、イソプレン、ブタジエン、イソブチレン、ビニルエーテル等が挙げられる。
【００４４】
さらに、上記以外の共重合可能なモノマーとして、ケイ素原子を含有するシラン系モノマー等が挙げられる。シラン系モノマーとしては、例えば、３−アクリロキシプロピルトリエトキシシラン、ビニルトリメトキシシラン、ビニルトリエトキシシラン、４−ビニルブチルトリメトキシシラン、４−ビニルブチルトリエトキシシラン、８−ビニルオクチルトリメトキシシラン、８−ビニルオクチルトリエトキシシラン、１０−メタクリロイルオキシデシルトリメトキシシラン、１０−アクリロイルオキシデシルトリメトキシシラン、１０−メタクリロイルオキシデシルトリエトキシシラン、１０−アクリロイルオキシデシルトリエトキシシラン等が挙げられる。
【００４５】
また、共重合モノマーとしては、トリプロピレングリコールジ（メタ）アクリレート、テトラエチレングリコールジ（メタ）アクリレート、１，６−ヘキサンジオールジ（メタ）アクリレート、ビスフェノールＡジグリシジルエーテルジ（メタ）アクリレート、ネオペンチルグリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、カプロラクトン変性ジペンタエリスリトールヘキサ（メタ）アクリレート等の（メタ）アクリル酸と多価アルコールとのエステル化物等の（メタ）アクリロイル基、ビニル基等の不飽和二重結合を２個以上有する多官能性モノマーや、ポリエステル、エポキシ、ウレタン等の骨格にモノマー成分と同様の官能基として（メタ）アクリロイル基、ビニル基等の不飽和二重結合を２個以上付加したポリエステル（メタ）アクリレート、エポキシ（メタ）アクリレート、ウレタン（メタ）アクリレート等を用いることもできる。
【００４６】
（メタ）アクリル系ポリマー（ａ１）における前記共重合モノマーの割合は、前記（メタ）アクリル系ポリマー（ａ１）の全構成モノマー（１００重量％）の重量比率において、０〜１０重量％程度であることが好ましく、０〜７重量％程度であることがより好ましく、０〜５重量％程度であるのがさらに好ましい。
【００４７】
本発明の（メタ）アクリル系ポリマー（ａ１）は、通常、重量平均分子量が１００万〜２５０万のものが用いられる。耐久性、特に耐熱性を考慮すれば、重量平均分子量は１２０万〜２００万であるのが好ましい。重量平均分子量が１００万よりも小さいと、耐熱性の点で好ましくない。また、重量平均分子量が２５０万よりも大きくなると粘着剤が硬くなりやすい傾向があり、剥がれが発生しやすくなる。また、分子量分布を示す、重量平均分子量（Ｍｗ）／数平均分子量（Ｍｎ）は、１．８以上１０以下であることが好ましく、１．８〜７であることがより好ましく、１．８〜５であることがさらに好ましい。分子量分布（Ｍｗ／Ｍｎ）が１０を超える場合には耐久性の点で好ましくない。なお、重量平均分子量、分子量分布（Ｍｗ／Ｍｎ）は、ＧＰＣ（ゲル・パーミエーション・クロマトグラフィー）により測定し、ポリスチレン換算により算出された値から求められる。
【００４８】
このような（メタ）アクリル系ポリマー（ａ１）の製造は、溶液重合、塊状重合、乳化重合、各種ラジカル重合等の公知の製造方法を適宜選択できる。また、得られる（メタ）アクリル系ポリマー（ａ１）は、ランダム共重合体、ブロック共重合体、グラフト共重合体等のいずれでもよい。
【００４９】
なお、溶液重合においては、重合溶媒として、例えば、酢酸エチル、トルエン等が用いられる。具体的な溶液重合例としては、反応は窒素等の不活性ガス気流下で、重合開始剤を加え、通常、５０〜７０℃程度で、５〜３０時間程度の反応条件で行われる。
【００５０】
ラジカル重合に用いられる重合開始剤、連鎖移動剤、乳化剤等は特に限定されず適宜選択して使用することができる。なお、（メタ）アクリル系ポリマー（ａ１）の重量平均分子量は、重合開始剤、連鎖移動剤の使用量、反応条件により制御可能であり、これらの種類に応じて適宜のその使用量が調整される。
【００５１】
重合開始剤としては、例えば、２，２’−アゾビスイソブチロニトリル、２，２’−アゾビス（２−アミジノプロパン）ジヒドロクロライド、２，２’−アゾビス［２−（５−メチル−２−イミダゾリン−２−イル）プロパン］ジヒドロクロライド、２，２’−アゾビス（２−メチルプロピオンアミジン）二硫酸塩、２，２’−アゾビス（Ｎ，Ｎ’−ジメチレンイソブチルアミジン）、２，２’−アゾビス［Ｎ−（２−カルボキシエチル）−２−メチルプロピオンアミジン］ハイドレート（商品名：ＶＡ−０５７、和光純薬工業（株）製）等のアゾ系開始剤、過硫酸カリウム、過硫酸アンモニウム等の過硫酸塩、ジ（２−エチルヘキシル）パーオキシジカーボネート、ジ（４−ｔ−ブチルシクロヘキシル）パーオキシジカーボネート、ジ−ｓｅｃ−ブチルパーオキシジカーボネート、ｔ−ブチルパーオキシネオデカノエート、ｔ−ヘキシルパーオキシピバレート、ｔ−ブチルパーオキシピバレート、ジラウロイルパーオキシド、ジ−ｎ−オクタノイルパーオキシド、１，１，３，３−テトラメチルブチルパーオキシ−２−エチルヘキサノエート、ジ（４−メチルベンゾイル）パーオキシド、ジベンゾイルパーオキシド、ｔ−ブチルパーオキシイソブチレート、１，１−ジ（ｔ−ヘキシルパーオキシ）シクロヘキサン、ｔ−ブチルハイドロパーオキシド、過酸化水素等の過酸化物系開始剤、過硫酸塩と亜硫酸水素ナトリウムの組み合わせ、過酸化物とアスコルビン酸ナトリウムの組み合わせ等の過酸化物と還元剤とを組み合わせたレドックス系開始剤等を挙げることができるが、これらに限定されるものではない。
【００５２】
前記重合開始剤は、単独で使用してもよく、また２種以上を混合して使用してもよいが、全体としての含有量は、モノマー成分の全量１００重量部に対して、０．００５〜１重量部程度であることが好ましく、０．０２〜０．５重量部程度であることがより好ましい。
【００５３】
なお、重合開始剤として、例えば、２，２’−アゾビスイソブチロニトリルを用いて、前記重量平均分子量の（メタ）アクリル系ポリマー（ａ１）を製造するためには、重合開始剤の使用量は、モノマー成分の全量１００重量部に対して、０．０６〜０．２重量部程度とするのが好ましく、０．０８〜０．１７５重量部程度とするのがより好ましい。
【００５４】
また、連剤移動剤、乳化剤等は、従来公知のものを適宜用いることができる。それらの添加量についても、本発明の効果を損なわない範囲で適宜決定することができる。
【００５５】
本発明においては、粘着剤組成物（Ａ１）にエポキシ基含有シランカップリング剤を含むことを一つの特徴とするものである。粘着剤組成物（Ａ１）にエポキシ基含有シランカップリング剤を含むことで、液晶パネル全体としての耐久性を向上することができ、さらに、パネル反りや光漏れを抑制することができる。
【００５６】
前記エポキシ基含有シランカップリング剤としては、例えば、３−グリシドキシプロピルトリメトキシシラン、３−グリシドキシプロピルトリエトキシシラン、３−グリシドキシプロピルメチルジエトキシシラン、２−（３，４−エポキシシクロヘキシル）エチルトリメトキシシラン等を挙げることができる。
【００５７】
また、本発明においては、エポキシ基含有シランカップリング剤として、分子内に２個以上のアルコキシシリル基を有するオリゴマー型のエポキシ基含有シランカップリング剤を用いることが好ましい。具体的には、例えば、信越化学工業（株）製のＸ−４１−１０５３、Ｘ−４１−１０５９Ａ、Ｘ−４１−１０５６等が挙げられる。これらのカップリング剤は、揮発しにくく、アルコキシシリル基を複数有することから耐久性向上に効果的であり好ましい。ここで、オリゴマー型とは、モノマーの２量体以上１００量体未満程度の重合体を指すものであり、オリゴマー型シランカップリング剤の重量平均分子量としては、３００〜３００００程度が好ましい。
【００５８】
前記オリゴマー型のエポキシ基含有シランカップリング剤のアルコキシシリル基の数は、分子内に２個以上であればよく、その数は限定されない。また、前記オリゴマー型のエポキシ基含有シランカップリング剤のアルコキシ基の量は、シランカップリング剤中、１０〜６０重量％であることが好ましく、１５〜５０重量％であることがより好ましく、１５〜４０重量％であることがさらに好ましい。
【００５９】
アルコキシ基の種類は限定されないが、例えば、メトキシ、エトキシ、プロポキシ、ブトキシ、ペンチルオキシ、ヘキシルオキシ等の炭素数１〜６のアルコキシ基を挙げることができる。これらの中でも、メトキシ、エトキシが好ましく、メトキシがより好ましい。また、一分子中、メトキシとエトキシの両方を含むことも好ましい。
【００６０】
前記エポキシ基含有シランカップリング剤のエポキシ当量は、１０００ｇ／ｍｏｌ以下であることが好ましく、５００ｇ／ｍｏｌ以下であることがより好ましく、３００ｇ／ｍｏｌ以下であることがより好ましい。また、エポキシ当量の下限値は特に限定されるものではないが、例えば、２００ｇ／ｍｏｌ以上であることが好ましい。
【００６１】
前記エポキシ基含有シランカップリング剤は、単独で使用してもよく、また２種以上を混合して使用してもよいが、全体としての含有量は前記（メタ）アクリル系ポリマー（ａ１）１００重量部に対し、０．００１〜５重量部が好ましく、０．０１〜３重量部がより好ましく、０．０２〜２重量部がさらに好ましく、０．０５〜１重量部が特に好ましい。前記範囲でエポキシ基含有シランカップリング剤を含有することで、液晶パネル全体としての耐久性を向上することができ、さらに、パネル反りや光漏れを抑制することができる。
【００６２】
また、本発明で用いる粘着剤組成物（Ａ１）には、前記エポキシ基含有シランカップリング剤以外のシランカップリング剤も添加することができる。その他のカップリング剤としては、３−アミノプロピルトリメトキシシラン、Ｎ−２−（アミノエチル）−３−アミノプロピルメチルジメトキシシラン、３−トリエトキシシリル−Ｎ−（１，３−ジメチルブチリデン）プロピルアミン、Ｎ−フェニル−γ−アミノプロピルトリメトキシシラン等のアミノ基含有シランカップリング剤、３−アクリロキシプロピルトリメトキシシラン、３−メタクリロキシプロピルトリエトキシシラン等の（メタ）アクリル基含有シランカップリング剤、３−イソシアネートプロピルトリエトキシシラン等のイソシアネート基含有シランカップリング剤等を挙げることができる。また、粘着剤組成物（Ａ２）に添加するチオール基含有シランカップリング剤も添加することができるが、含まないことが好ましい。
【００６３】
前記エポキシ基含有シランカップリング剤以外のシランカップリング剤は、本発明の効果を損なわない範囲で添加することができ、その添加量は特に限定されるものではない。
【００６４】
本発明で用いる粘着剤組成物（Ａ１）は、架橋剤を含有することが好ましい。架橋剤としては、有機系架橋剤や多官能性金属キレートを用いることができる。有機系架橋剤としては、イソシアネート系架橋剤、過酸化物系架橋剤、エポキシ系架橋剤、イミン系架橋剤等が挙げられる。多官能性金属キレートは、多価金属が有機化合物と共有結合又は配位結合しているものである。多価金属原子としては、Ａｌ、Ｃｒ、Ｚｒ、Ｃｏ、Ｃｕ、Ｆｅ、Ｎｉ、Ｖ、Ｚｎ、Ｉｎ、Ｃａ、Ｍｇ、Ｍｎ、Ｙ、Ｃｅ、Ｓｒ、Ｂａ、Ｍｏ、Ｌａ、Ｓｎ、Ｔｉ等が挙げられる。共有結合又は配位結合する有機化合物中の原子としては酸素原子等が挙げられ、有機化合物としてはアルキルエステル、アルコール化合物、カルボン酸化合物、エーテル化合物、ケトン化合物等が挙げられる。
【００６５】
架橋剤としては、イソシアネート系架橋剤及び／又は過酸化物系架橋剤が好ましい。
【００６６】
イソシアネート系架橋剤としては、イソシアネート基を少なくとも２つ有する化合物を用いることができる。例えば、一般にウレタン化反応に用いられる公知の脂肪族ポリイソシアネート、脂環族ポリイソシアネート、芳香族ポリイソシアネート等が用いられる。
【００６７】
脂肪族ポリイソシアネートとしては、例えば、トリメチレンジイソシアネート、テトラメチレンジイソシアネート、ヘキサメチレンジイソシアネート、ペンタメチレンジイソシアネート、１，２−プロピレンジイソシアネート、１，３−ブチレンジイソシアネート、ドデカメチレンジイソシアネート、２，４，４−トリメチルヘキサメチレンジイソシアネート等が挙げられる。
【００６８】
脂環族イソシアネートとしては、例えば、１，３−シクロペンテンジイソシアネート、１，３−シクロヘキサンジイソシアネート、１，４−シクロヘキサンジイソシアネート、イソホロンジイソシアネート、水素添加ジフェニルメタンジイソシアネート、水素添加キシリレンジイソシアネート、水素添加トリレンジイソシアネート水素添加テトラメチルキシリレンジイソシアネート等が挙げられる。
【００６９】
芳香族ジイソシアネートとしては、例えば、フェニレンジイソシアネート、２，４−トリレンジイソソアネート、２，６−トリレンジイソソアネート、２，２’−ジフェニルメタンジイソシアネート、４，４’−ジフェニルメタンジイソシアネート、４，４’−トルイジンジイソシアネート、４，４’−ジフェニルエーテルジイソシアネート、４，４’−ジフェニルジイソシアネート、１，５−ナフタレンジイソシアネート、キシリレンジイソシアネート等が挙げられる。
【００７０】
また、イソシアネート系架橋剤としては、上記ジイソシアネートの多量体（２量体、３量体、５量体等）、トリメチロールプロパン等の多価アルコールと反応させたウレタン変性体、ウレア変性体、ビウレット変性体、アルファネート変性体、イソシアヌレート変性体、カルボジイミド変性体等が挙げられる。
【００７１】
イソシアネート系架橋剤の市販品としては、例えば、日本ポリウレタン工業（株）製の、商品名「ミリオネートＭＴ」、「ミリオネートＭＴＬ」、「ミリオネートＭＲ−２００」、「ミリオネートＭＲ−４００」、「コロネートＬ」、「コロネートＨＬ」、「コロネートＨＸ」、三井化学（株）製の、商品名「タケネートＤ−１１０Ｎ」、「タケネートＤ−１２０Ｎ」、「タケネートＤ−１４０Ｎ」、「タケネートＤ−１６０Ｎ」、「タケネートＤ−１６５Ｎ」、「タケネートＤ−１７０ＨＮ」、「タケネートＤ−１７８Ｎ」、「タケネート５００」、「タケネート６００」等が挙げられる。これらの化合物は単独で使用してもよく、また２種以上を混合して使用してもよい。
【００７２】
イソシアネート系架橋剤としては、脂肪族ポリイソシアネート及びその変性体である脂肪族ポリイソシアネート系化合物が好ましい。脂肪族ポリイソシアネート系化合物は、他のイソシアネート系架橋剤に比べて、架橋構造が柔軟性に富み、光学フィルムの膨張／収縮に伴う応力を緩和しやすく、耐久性試験で剥がれが発生しにくい。脂肪族ポリイソシアネート系化合物としては、特に、ヘキサメチレンジイソシアネート及びその変性体が好ましい。
【００７３】
過酸化物としては、加熱又は光照射によりラジカル活性種を発生して粘着剤組成物のベースポリマー（（メタ）アクリル系ポリマー）の架橋を進行させるものであれば適宜使用可能であるが、作業性や安定性を勘案して、１分間半減期温度が８０℃〜１６０℃である過酸化物を使用することが好ましく、９０℃〜１４０℃である過酸化物を使用することがより好ましい。
【００７４】
用いることができる過酸化物としては、例えば、ジ（２−エチルヘキシル）パーオキシジカーボネート（１分間半減期温度：９０．６℃）、ジ（４−ｔ−ブチルシクロヘキシル）パーオキシジカーボネート（１分間半減期温度：９２．１℃）、ジ−ｓｅｃ−ブチルパーオキシジカーボネート（１分間半減期温度：９２．４℃）、ｔ−ブチルパーオキシネオデカノエート（１分間半減期温度：１０３．５℃）、ｔ−ヘキシルパーオキシピバレート（１分間半減期温度：１０９．１℃）、ｔ−ブチルパーオキシピバレート（１分間半減期温度：１１０．３℃）、ジラウロイルパーオキシド（１分間半減期温度：１１６．４℃）、ジ−ｎ−オクタノイルパーオキシド（１分間半減期温度：１１７．４℃）、１，１，３，３−テトラメチルブチルパーオキシ−２−エチルヘキサノエート（１分間半減期温度：１２４．３℃）、ジ（４−メチルベンゾイル）パーオキシド（１分間半減期温度：１２８．２℃）、ジベンゾイルパーオキシド（１分間半減期温度：１３０．０℃）、ｔ−ブチルパーオキシイソブチレート（１分間半減期温度：１３６．１℃）、１，１−ジ（ｔ−ヘキシルパーオキシ）シクロヘキサン（１分間半減期温度：１４９．２℃）等が挙げられる。なかでも特に架橋反応効率が優れることから、ジ（４−ｔ−ブチルシクロヘキシル）パーオキシジカーボネート（１分間半減期温度：９２．１℃）、ジラウロイルパーオキシド（１分間半減期温度：１１６．４℃）、ジベンゾイルパーオキシド（１分間半減期温度：１３０．０℃）等が好ましく用いられる。
【００７５】
なお、過酸化物の半減期とは、過酸化物の分解速度を表す指標であり、過酸化物の残存量が半分になるまでの時間をいう。任意の時間で半減期を得るための分解温度や、任意の温度での半減期時間に関しては、メーカーカタログ等に記載されており、例えば、日本油脂（株）の「有機過酸化物カタログ第９版（２００３年５月）」等に記載されている。
【００７６】
架橋剤の使用量は、（メタ）アクリル系ポリマー（ａ１）１００重量部に対して、０．０１〜２重量部が好ましく、０．０２〜１重量部がより好ましく、０．０３〜０．５重量部がさらに好ましい。なお、架橋剤が０．０１重量部未満では、粘着剤層が架橋不足になり、耐久性や粘着特性を満足できないおそれがあり、一方、２重量部より多いと、粘着剤層が硬くなりすぎて耐久性が低下する傾向が見られる。
【００７７】
上記イソシアネート系架橋剤は１種を単独で使用してもよく、また２種以上を混合して使用してもよいが、全体としての含有量は、前記（メタ）アクリル系ポリマー（ａ１）１００重量部に対し、０．０１〜２重量部含有してなることが好ましく、０．０２〜１重量部含有してなることがより好ましく、０．０３〜０．５重量部含有してなることがさらに好ましい。凝集力、耐久性試験での剥離の阻止等を考慮して適宜含有させることが可能である。
【００７８】
前記過酸化物は１種を単独で使用してもよく、また２種以上を混合して使用してもよいが、全体としての含有量は、前記（メタ）アクリル系ポリマー（ａ１）１００重量部に対し、０．０１〜２重量部であることが好ましく、０．０４〜１．５重量部含有してなることがより好ましく、０．０５〜１重量部含有してなることがさらに好ましい。加工性、リワーク性、架橋安定性、剥離性等の調整の為に、この範囲内で適宜選択される。
【００７９】
本発明で用いる粘着剤組成物（Ａ１）は、さらに、イオン性化合物を含有することができる。イオン性化合物としては、本分野において通常用いることができるものを好適に用いることができ、その添加量としては、本発明の効果を損なわない範囲で適宜決定することができる。
【００８０】
本発明で用いる粘着剤組成物（Ａ１）には、反応性シリル基を有するポリエーテル化合物を配合することができる。ポリエーテル化合物はリワーク性を向上させることができる点で好ましい。ポリエーテル化合物は、例えば、特開２０１０−２７５５２２号公報に開示されているものを用いることができる。
【００８１】
さらに本発明で用いる粘着剤組成物（Ａ１）には、その他の公知の添加剤を含有していてもよく、例えば、ポリプロピレングリコール等のポリアルキレングリコールのポリエーテル化合物、着色剤、顔料等の粉体、染料、界面活性剤、可塑剤、粘着性付与剤、表面潤滑剤、レベリング剤、軟化剤、酸化防止剤、老化防止剤、光安定剤、紫外線吸収剤、重合禁止剤、無機又は有機の充填剤、金属粉、粒子状、箔状物等を使用する用途に応じて適宜添加することができる。また、制御できる範囲内で、還元剤を加えてのレドックス系を採用してもよい。これら添加剤は、（メタ）アクリル系ポリマー（ａ１）１００重量部に対して５重量部以下、さらには３重量部以下、さらには１重量部以下の範囲で用いるのが好ましい。
【００８２】
（２）粘着剤組成物（Ａ２）
本発明で用いる粘着剤組成物（Ａ２）は、（メタ）アクリル系ポリマー（ａ２）及びチオール基含有シランカップリング剤を含むものであり、（メタ）アクリル系ポリマー（ａ２）を主成分として含むことが好ましい。ここで、主成分とは前記の通りである。
【００８３】
本発明においては、粘着剤組成物（Ａ２）にチオール基含有シランカップリング剤を含むことを一つの特徴とするものである。粘着剤組成物（Ａ２）にチオール基含有シランカップリング剤を含むことで、液晶パネル全体としての耐久性を向上することができ、さらに、パネル反りや光漏れを抑制することができる。
【００８４】
前記チオール基含有シランカップリング剤としては、３−メルカプトプロピルトリメトキシシラン、３−メルカプトプロピルメチルジメトキシシラン、３−メルカプトプロピルトリエトキシシラン、３−メルカプトプロピルメチルジエトキシシラン、β−メルカプトメチルフェニルエチルトリメトキシシラン、メルカプトメチルトリメトキシシラン、６−メルカプトヘキシルトリメトキシシラン、１０−メルカプトデシルトリメトキシシランなどのメルカプト基を有する化合物等を挙げることができる。
【００８５】
また、チオール基含有シランカップリング剤として、分子内に２個以上のアルコキシシリル基を有するオリゴマー型のチオール基含有シランカップリング剤が好ましい。具体的には、例えば、信越化学工業（株）製のＸ−４１−１８０５、Ｘ−４１−１８１８、Ｘ−４１−１８１０などが挙げられる。これらのチオール基含有シランカップリング剤は、揮発しにくく、アルコキシシリル基を複数有することから耐久性向上に効果的であり好ましい。ここで、オリゴマー型とは、モノマーの２量体以上１００量体未満程度の重合体を指すものであり、オリゴマー型シランカップリング剤の重量平均分子量としては、３００〜３００００程度が好ましい。
【００８６】
前記オリゴマー型のチオール基含有シランカップリング剤のアルコキシシリル基の数は、分子内に２個以上であればよく、その数は限定されない。前記オリゴマー型のチオール基含有シランカップリング剤のアルコキシ基の量は、シランカップリング剤中、１０〜６０重量％であることが好ましく、２０〜５０重量％であることがより好ましく、２０〜４０重量％であることがさらに好ましい。
【００８７】
アルコキシ基の種類は限定されないが、例えば、メトキシ、エトキシ、プロポキシ、ブトキシ、ペンチルオキシ、ヘキシルオキシ等の炭素数１〜６のアルコキシ基を挙げることができる。これらの中でも、メトキシ、エトキシが好ましく、メトキシがより好ましい。また、一分子中、メトキシとエトキシの両方を含むことも好ましい。
【００８８】
前記チオール基含有シランカップリング剤のチオール基の含有量は、例えば、メルカプト基の場合、メルカプト当量１０００ｇ／ｍｏｌ以下であることが好ましく、８００ｇ／ｍｏｌ以下であることがより好ましく、５００ｇ／ｍｏｌ以下であることがより好ましい。また、メルカプト当量の下限値は特に限定されるものではないが、例えば、２００ｇ／ｍｏｌ以上であることが好ましい。
【００８９】
前記チオール基含有シランカップリング剤は、単独で使用してもよく、また２種以上を混合して使用してもよいが、全体としての含有量は前記（メタ）アクリル系ポリマー（ａ２）１００重量部に対し、０．００１〜５重量部が好ましく、０．０１〜３重量部がより好ましく、０．０２〜２重量部がさらに好ましく、０．０５〜１重量部が特に好ましい。前記範囲でチオール基含有シランカップリング剤を含有することで、液晶パネル全体としての耐久性を向上することができ、さらに、パネル反りや光漏れを抑制することができる。
【００９０】
また、本発明で用いる粘着剤組成物（Ａ２）には、前記チオール基含有シランカップリング剤以外のシランカップリング剤も添加することができる。その他のカップリング剤としては、３−アミノプロピルトリメトキシシラン、Ｎ−２−（アミノエチル）−３−アミノプロピルメチルジメトキシシラン、３−トリエトキシシリル−Ｎ−（１，３−ジメチルブチリデン）プロピルアミン、Ｎ−フェニル−γ−アミノプロピルトリメトキシシラン等のアミノ基含有シランカップリング剤、３−アクリロキシプロピルトリメトキシシラン、３−メタクリロキシプロピルトリエトキシシラン等の（メタ）アクリル基含有シランカップリング剤、３−イソシアネートプロピルトリエトキシシラン等のイソシアネート基含有シランカップリング剤等を挙げることができる。
【００９１】
前記チオール基含有シランカップリング剤以外のシランカップリング剤は、本発明の効果を損なわない範囲で添加することができ、その添加量は特に限定されるものではない。
【００９２】
（メタ）アクリル系ポリマー（ａ２）としては、前記粘着剤組成物（Ａ１）に用いる（メタ）アクリル系ポリマー（ａ１）で例示したいかなる組成の（メタ）アクリル系ポリマーも好適に用いることができる。また、粘着剤組成物（Ａ２）には、粘着剤組成物（Ａ１）と同様に、架橋剤、ポリエーテル化合物、その他添加剤等を添加することができるが、その組成、添加量については、粘着剤組成物（Ａ１）と同様である。ただし、粘着剤組成物（Ａ１）と粘着剤組成物（Ａ２）において、（メタ）アクリル系ポリマーの組成や添加量は同じであっても異なっていてもよく、架橋剤、ポリエーテル化合物及びその他添加剤の種類や添加量についても、同じであっても異なっていてもよい。
【００９３】
（３）粘着剤層
前記粘着剤組成物（Ａ１）、（Ａ２）から、第１、第２粘着剤層を形成する。
【００９４】
粘着剤組成物（Ａ１）から形成される第１粘着剤層のゲル分率は、６５〜９０％であり、７０〜８５％であることが好ましい。狭額縁化が要求される表示装置における光漏れを抑制するためには、偏光フィルムの収縮を抑制する必要があり、粘着剤層が硬い方が好ましい。しかしながら、一方で、粘着剤層が硬すぎると、表示セルに貼り合せた際の耐久性の観点から好ましくないものであった。本発明においては、第１粘着剤層のゲル分率が６５％以上であることにより、光漏れを抑制することができ、また、ゲル分率が９０％以下であることにより、透明導電層に対する耐久性に優れるため好ましい。
【００９５】
粘着剤組成物（Ａ２）から形成される第２粘着剤層のゲル分率についても、第１粘着剤層と同様の理由により、６５〜９０％であり、７０〜８５％であることが好ましい。第２粘着剤層のゲル分率が６５％以上であることにより、光漏れを抑制することができる。また、ゲル分率が９０％以下であることにより、ガラスに対する耐久性に優れるため好ましい。
【００９６】
また、本発明においては、前記第１粘着剤層及び第２粘着剤層のゲル分率が下記式（１）：
【数３】
2016191865.tif 000004
を満たすものである。液晶セルの一方の面にある透明導電層に形成される第１粘着剤層と液晶セルの他方の面に形成される第２粘着剤層の硬さが近い方がパネルの反りを抑制できるものであり、ゲル分率が前記範囲を満たすことで、パネルの反りを抑制できるものである。前記範囲は、０．１以下であることが好ましく、０．０５以下であることがより好ましい。
【００９７】
第１、第２粘着剤層の形成にあたっては、架橋剤全体の添加量を調整することとともに、架橋処理温度や架橋処理時間の影響を十分考慮することが好ましい。
【００９８】
使用する架橋剤によって架橋処理温度や架橋処理時間は、調整が可能である。架橋処理温度は１７０℃以下であることが好ましい。また、かかる架橋処理は、粘着剤層の乾燥工程時の温度で行ってもよいし、乾燥工程後に別途架橋処理工程を設けて行ってもよい。
【００９９】
また、架橋処理時間に関しては、生産性や作業性を考慮して設定することができるが、通常０．２〜２０分間程度であり、０．５〜１０分間程度であることが好ましい。
【０１００】
前記粘着剤層の形成方法は特に限定されないが、各種基材上に前記粘着剤組成物を塗布し、熱オーブン等の乾燥器により乾燥して溶剤等を揮散させ、また、必要に応じて前記架橋処理を施して粘着剤層を形成し、後述する偏光フィルムや液晶セルの基板上に、当該粘着剤層を転写する方法であってもよく、前記偏光フィルムや液晶セル上に直接前記粘着剤組成物を塗布して、粘着剤層を形成してもよい。本発明においては、偏光フィルム上に粘着剤層を形成した、粘着剤層付偏光フィルムを予め作製して、当該粘着剤層付偏光フィルムを液晶セルに貼付する方法が好ましい。
【０１０１】
前記基材としては、特に限定されるものではなく、例えば、離型フィルム、透明樹脂フィルム基材等の各種基材を挙げることができる。
【０１０２】
前記基材や偏光フィルムへの粘着剤組成物の塗布方法としては、各種方法が用いられる。具体的には、例えば、ファウンテンコーター、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーターなどによる押出しコート法などの方法が挙げられる。
【０１０３】
乾燥条件（温度、時間）は、特に限定されるものではなく、粘着剤組成物の組成、濃度等により適宜設定することができるが、例えば、８０〜１７０℃程度、好ましくは９０〜２００℃で、１〜６０分間、好ましくは２〜３０分間である。
【０１０４】
また、乾燥後、必要に応じて架橋処理を施すことができるが、その条件は前述の通りである。
【０１０５】
粘着剤層の厚さ（乾燥後）は、例えば、５〜１００μｍであることが好ましく、７〜７０μｍであることがより好ましく、１０〜５０μｍであることがさらに好ましい。粘着剤層の厚さが５μｍ未満では、被着体に対する密着性が乏しくなり、高温、高温多湿下での耐久性が十分ではない傾向がある。一方、粘着剤層の厚さが１００μｍを超える場合には、粘着剤層を形成する際の粘着剤組成物の塗布、乾燥時に十分に乾燥しきれず、気泡が残存したり、粘着剤層の面に厚みムラが発生したりして、外観上の問題が顕在化し易くなる傾向がある。
【０１０６】
前記離型フィルムの構成材料としては、例えば、ポリエチレン、ポリプロピレン、ポリエチレンテレフタレート、ポリエステルフィルムなどの樹脂フィルム、紙、布、不織布などの多孔質材料、ネット、発泡シート、金属箔、及びこれらのラミネート体などの適宜な薄葉体などを挙げることができるが、表面平滑性に優れる点から樹脂フィルムが好適に用いられる。
【０１０７】
樹脂フィルムとしては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリブチレンテレフタレートフィルム、ポリウレタンフィルム、エチレン−酢酸ビニル共重合体フィルムなどが挙げられる。
【０１０８】
前記離型フィルムの厚みは、通常５〜２００μｍであり、好ましくは５〜１００μｍ程度である。前記離型フィルムには、必要に応じて、シリコーン系、フッ素系、長鎖アルキル系若しくは脂肪酸アミド系の離型剤、シリカ粉などによる離型及び防汚処理や、塗布型、練り込み型、蒸着型などの帯電防止処理をすることもできる。特に、前記離型フィルムの表面にシリコーン処理、長鎖アルキル処理、フッ素処理などの剥離処理を適宜行うことにより、前記粘着剤層からの剥離性をより高めることができる。
【０１０９】
前記透明樹脂フィルム基材としては、特に制限されないが、透明性を有する各種の樹脂フィルムが用いられる。当該樹脂フィルムは１層のフィルムにより形成されている。例えば、その材料として、ポリエチレンテレフタレート、ポリエチレンナフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。これらの中で特に好ましいのは、ポリエステル系樹脂、ポリイミド系樹脂及びポリエーテルスルホン系樹脂である。
【０１１０】
前記フィルム基材の厚みは、１５〜２００μｍであることが好ましい。
【０１１１】
また、偏光フィルムと粘着剤層との間には、アンカー層を有していてもよい。アンカー層を形成する材料は特に限定されないが、例えば、各種ポリマー類、金属酸化物のゾル、シリカゾル等が挙げられる。これらの中でも、特にポリマー類が好ましく用いられる。前記ポリマー類の使用形態は溶剤可溶型、水分散型、水溶解型のいずれでもよい。
【０１１２】
前記ポリマー類としては、例えば、ポリウレタン系樹脂、ポリエステル系樹脂、アクリル系樹脂、ポリエーテル系樹脂、セルロース系樹脂、ポリビニルアルコール系樹脂、ポリビニルピロリドン、ポリスチレン系樹脂などが挙げられる。これらの中でも、特にポリウレタン系樹脂、ポリエステル系樹脂、アクリル系樹脂が好ましい。これら樹脂には適宜に架橋剤を配合することができる。これら他のバインダー成分は１種、又は、２種以上を適宜その用途に合わせて用いることができる。アンカー層の厚みは、特に限定されるものではないが、５〜３００ｎｍであることが好ましい。
【０１１３】
前記アンカー層の形成方法としては、特に限定されることなく、通常公知の方法により行うことができる。また、アンカー層の形成にあたって、前記ヨウ素系偏光フィルムに活性化処理を施すことができる。活性化処理は各種方法を採用でき、例えばコロナ処理、低圧ＵＶ処理、プラズマ処理等を採用できる。
【０１１４】
偏光フィルム上のアンカー層上への粘着剤層の形成方法は、前述の通りである。
【０１１５】
また、前記粘着剤層付偏光フィルムの粘着剤層、液晶セル上の粘着剤層が露出する場合には、実用に供されるまで離型フィルム（セパレーター）で粘着剤層を保護してもよい。離型フィルムとしては、前述のものを挙げることができる。上記の粘着剤層の作製にあたって基材として離型フィルムを用いた場合には、離型フィルム上の粘着剤層と偏光フィルム又は液晶セルとを貼り合せることで、当該離型フィルムは、粘着剤層付偏光フィルムや粘着剤層付液晶セルの粘着剤層の離型フィルムとして用いることができ、工程面における簡略化ができる。
【０１１６】
また、第１偏光フィルム、第２偏光フィルムとしては、特に限定されるものではないが、偏光子の片面、又は、両面に透明保護フィルムを有するものが一般に用いられる。
【０１１７】
偏光子は、特に限定されず、各種のものを使用できる。偏光子としては、例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料の二色性物質を吸着させて一軸延伸したもの、ポリビニルアルコールの脱水処理物やポリ塩化ビニルの脱塩酸処理物等ポリエン系配向フィルム等が挙げられる。これらの中でも、ポリビニルアルコール系フィルムとヨウ素などの二色性物質からなる偏光子が好ましく、ヨウ素及び／又はヨウ素イオンを含有するヨウ素系偏光子がより好ましい。また、これらの偏光子の厚さは特に制限されないが、一般的に５〜８０μｍ程度である。
【０１１８】
ポリビニルアルコール系フィルムをヨウ素で染色し一軸延伸した偏光子は、例えば、ポリビニルアルコールをヨウ素の水溶液に浸漬することによって染色し、元長の３〜７倍に延伸することで作製することができる。必要に応じてホウ酸や硫酸亜鉛、塩化亜鉛等を含んでいても良いヨウ化カリウムなどの水溶液に浸漬することもできる。さらに必要に応じて染色前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸しても良いし、また延伸してからヨウ素で染色しても良い。ホウ酸やヨウ化カリウムなどの水溶液や水浴中でも延伸することができる。
【０１１９】
前記偏光子の片面、又は、両面に設けられる透明保護フィルムを形成する材料としては、例えば透明性、機械的強度、熱安定性、水分遮断性、等方性等に優れる熱可塑性樹脂が用いられる。このような熱可塑性樹脂の具体例としては、トリアセチルセルロース等のセルロース樹脂、ポリエステル樹脂、ポリエーテルスルホン樹脂、ポリスルホン樹脂、ポリカーボネート樹脂、ポリアミド樹脂、ポリイミド樹脂、ポリオレフィン樹脂、（メタ）アクリル樹脂、環状ポリオレフィン樹脂（ノルボルネン系樹脂）、ポリアリレート樹脂、ポリスチレン樹脂、ポリビニルアルコール樹脂、及びこれらの混合物が挙げられる。なお、偏光子の片側には、透明保護フィルムが接着剤層により貼り合わされるが、他の片側には、透明保護フィルムとして、（メタ）アクリル系、ウレタン系、アクリルウレタン系、エポキシ系、シリコーン系等の熱硬化性樹脂又は紫外線硬化型樹脂を用いることができる。透明保護フィルム中には任意の適切な添加剤が１種類以上含まれていてもよい。添加剤としては、例えば、紫外線吸収剤、酸化防止剤、滑剤、可塑剤、離型剤、着色防止剤、難燃剤、核剤、帯電防止剤、顔料、着色剤等が挙げられる。透明保護フィルム中の上記熱可塑性樹脂の含有量は、好ましくは５０〜１００重量％、より好ましくは５０〜９９重量％、さらに好ましくは６０〜９８重量％、特に好ましくは７０〜９７重量％である。透明保護フィルム中の上記熱可塑性樹脂の含有量が５０重量％以下の場合、熱可塑性樹脂が本来有する高透明性等が十分に発現できないおそれがある。
【０１２０】
保護フィルムの厚さは、適宜に決定しうるが、一般には強度や取扱性等の作業性、薄膜性などの点より１〜５００μｍ程度である。
【０１２１】
前記偏光子と保護フィルムとは通常、水系接着剤等を介して密着している。水系接着剤としては、イソシアネート系接着剤、ポリビニルアルコール系接着剤、ゼラチン系接着剤、ビニル系ラテックス系、水系ポリウレタン、水系ポリエステル等を例示できる。上記の他、偏光子と透明保護フィルムとの接着剤としては、紫外硬化型接着剤、電子線硬化型接着剤等が挙げられる。電子線硬化型偏光フィルム用接着剤は、上記各種の透明保護フィルムに対して、好適な接着性を示す。また本発明で用いる接着剤には、金属化合物フィラーを含有させることができる。
【０１２２】
また、本発明においては、偏光フィルムの透明保護フィルムの代わりに位相差フィルム等を偏光子上に形成することもできる。また、透明保護フィルム上に、さらに、別の透明保護フィルムを設けることや、位相差フィルム等を設けることもできる。
【０１２３】
前記透明保護フィルムの液晶セルとは反対側（視認側）を接着させない面には、ハードコート層や反射防止処理、スティッキング防止や、拡散ないしアンチグレアを目的とした処理を施したものであっても良い。
【０１２４】
（４）液晶パネルの構成
本発明の液晶パネルの構成は、液晶セルの一方の面に透明導電層が形成されており、該透明導電層上に粘着剤組成物（Ａ１）から形成される粘着剤層を介して第１偏光フィルムが貼り合わされ、液晶セルの他方の面には粘着剤組成物（Ａ２）から形成される粘着剤層を介して第２偏光フィルムが貼り合わされており、
前記粘着剤組成物（Ａ１）は、（メタ）アクリル系ポリマー（ａ１）及びエポキシ基含有シランカップリング剤を含み、
前記粘着剤組成物（Ｂ２）は、（メタ）アクリル系ポリマー（ａ２）及びチオール基含有シランカップリング剤を含み、かつ、第１粘着剤層及び第２粘着剤層のゲル分率を制御することを特徴とするものであり、その他の構成については特に限定されるものではない。本発明の液晶パネルの具体的な構成の一態様について、図１に基づいて説明するが、本発明はこれに限定されるものではない。
【０１２５】
図１に示す本発明の液晶パネル１１の態様としては、以下の通りである。
液晶セル１０は、液晶層８と、該液晶層８の一方の側に配置された第１の透明基板７（視認側）と、該液晶層の他方の側に配置された第２の透明基板９（光源側）とを含み、該第１の透明基板７上に、透明導電層６が形成されている。当該液晶セルの透明導電層側には、粘着剤組成物（Ａ１）から形成される第１粘着剤層５ａを介して、第１偏光フィルム４ａが積層されている。第１偏光フィルム４ａは、視認側透明保護フィルム１ａと液晶セル側透明保護フィルム３ａとの間に偏光子２ａを有する。また、液晶セルの透明導電層とは反対側には、粘着剤組成物（Ａ２）から形成される第２粘着剤層５ｂを介して、第２偏光フィルム４ｂが積層されている。第２偏光フィルム４ｂは、光源側透明保護フィルム３ｂと液晶セル側透明保護フィルム１ｂとの間に偏光子２ｂを有する。
【０１２６】
図１の液晶パネル１１においては、第１偏光フィルム４ａと第２偏光フィルム４ｂとは、いずれも、偏光子の両面に透明保護フィルムを有する両面保護偏光フィルムを使用しているが、これに代えて偏光子の片面にのみ透明保護フィルムを有する片面保護偏光フィルムを用いることもできる。また、偏光フィルム４ａ、４ｂの液晶セル側透明保護フィルム（３ａ、１ｂ）の代わりに位相差層を用いることもでき、また、液晶セル側透明保護フィルム（３ａ、１ｂ）上にさらに粘着剤層を介して位相差層を形成することもできる。
【０１２７】
さらに、上記構成以外にも、液晶パネル１１には、位相差フィルム、視角補償フィルム、輝度向上フィルム等の光学フィルムを適宜設けることができる。
【０１２８】
液晶層８としては、特に限定されるものではなく、例えば、ＴＮ型やＳＴＮ型、π型、ＶＡ型、ＩＰＳ型等の任意なタイプ等の任意なタイプのものを用いうる。また、液晶セル１０を構成する第１の透明基板７（視認側）と、該液晶層の他方の側に配置された第２の透明基板９（光源側）は、いずれも透明な基板であればよく、その素材は特に限定されないが、例えば、ガラス、透明樹脂フィルム基板を挙げることができる。透明樹脂フィルム基板としては、前述のものを挙げることができる。
【０１２９】
第１偏光フィルム４ａ、第２偏光フィルム４ｂ、粘着剤組成物（Ａ１）又は（Ａ２）から形成される第１、第２粘着剤層としては、前述の通りである。
【０１３０】
前記透明導電層６の構成材料としては特に限定されず、インジウム、スズ、亜鉛、ガリウム、アンチモン、チタン、珪素、ジルコニウム、マグネシウム、アルミニウム、金、銀、銅、パラジウム、タングステンからなる群より選択される少なくとも１種の金属の金属酸化物が用いられる。当該金属酸化物には、必要に応じて、さらに上記群に示された金属原子を含んでいてもよい。例えば、酸化スズを含有する酸化インジウム（ＩＴＯ）、アンチモンを含有する酸化スズなどが好ましく用いられ、ＩＴＯが特に好ましく用いられる。ＩＴＯとしては、酸化インジウム８０〜９９重量％及び酸化スズ１〜２０重量％を含有することが好ましい。
【０１３１】
また、前記ＩＴＯとしては、結晶性のＩＴＯ、非結晶性（アモルファス）のＩＴＯを挙げることができ、いずれも好適に用いることができる。
【０１３２】
前記透明導電層６の厚みは特に制限されないが、１０ｎｍ以上とするのが好ましく、１５〜４０ｎｍであることがより好ましく、２０〜３０ｎｍであることがさらに好ましい。
【０１３３】
前記透明導電層６の形成方法としては特に限定されず、従来公知の方法を採用することができる。具体的には、例えば真空蒸着法、スパッタリング法、イオンプレーティング法を例示できる。また、必要とする膜厚に応じて適宜の方法を採用することもできる。
【０１３４】
また、透明導電層６と第１の透明基板７との間に、必要に応じて、アンダーコート層、オリゴマー防止層等を設けることができる。
【０１３５】
本発明の液晶パネルは、液晶セルの一方の面にある透明導電層に特定の粘着剤組成物から形成される第１粘着剤層を介して第１偏光フィルムを配し、液晶セルの他方の面（光源側の面、ガラス面）に、特定の粘着剤組成物から形成される第２粘着剤層を介して第２偏光フィルムを配することで、液晶パネル全体としての耐久性を向上することができ、さらに、パネル反りや光漏れを抑制することができるものである。
【０１３６】
２．画像表示装置
本発明の画像表示装置は、本発明の液晶パネルを含むものである。以下、一例として、液晶表示装置について説明するが、本発明は、液晶パネルを必要とするあらゆる表示装置に適用され得るものである。
【０１３７】
本発明の液晶パネルが適用可能な画像表示装置の具体例としては、液晶表示装置、エレクトロルミネッセンス（ＥＬ）ディスプレイ、プラズマディスプレイ（ＰＤ）、電界放出ディスプレイ（ＦＥＤ：Ｆｉｅｌｄ Ｅｍｉｓｓｉｏｎ Ｄｉｓｐｌａｙ）等を挙げることができる。
【０１３８】
本発明の画像表示装置は、本発明の液晶パネルを含むものであればよく、その他の構成は、従来の画像表示装置と同様である。
【実施例】
【０１３９】
以下に、実施例によって本発明を具体的に説明するが、本発明はこれら実施例によって限定されるものではない。なお、特に規定のない室温放置条件は、全て２３℃、６５％Ｒ．Ｈ．である。
【０１４０】
＜（メタ）アクリル系ポリマーの重量平均分子量の測定＞
（メタ）アクリル系ポリマーの重量平均分子量（Ｍｗ）は、ＧＰＣ（ゲル・パーミエーション・クロマトグラフィー）により測定した。Ｍｗ／Ｍｎについても、同様に測定した。
・分析装置：ＨＬＣ−８１２０ＧＰＣ、東ソー（株）製
・カラム：Ｇ７０００ＨＸＬ＋ＧＭＨＸＬ＋ＧＭＨＸＬ、東ソー（株）製
・カラムサイズ：各７．８ｍｍφ×３０ｃｍ  計９０ｃｍ
・カラム温度：４０℃
・流量：０．８ｍＬ／ｍｉｎ
・注入量：１００μＬ
・溶離液：テトラヒドロフラン
・検出器：示差屈折計（ＲＩ）
・標準試料：ポリスチレン
【０１４１】
製造例１（偏光フィルムの作製）
厚さ８０μｍのポリビニルアルコールフィルムを、速度比の異なるロール間において、３０℃、０．３重量％濃度のヨウ素溶液中で１分間染色しながら、３倍まで延伸した。その後、６０℃、４重量％濃度のホウ酸、１０重量％濃度のヨウ化カリウムを含む水溶液中に０．５分間浸漬しながら総合延伸倍率が６倍まで延伸した。次いで、３０℃、１．５重量％濃度のヨウ化カリウムを含む水溶液中に１０秒間浸漬することで洗浄した後、５０℃で４分間乾燥を行い、厚さ３０μｍの偏光子を得た。当該偏光子の両面に、けん化処理した厚さ８０μｍのトリアセチルセルロースフィルムをポリビニルアルコール系接着剤により貼り合せて偏光フィルムを作製した。
【０１４２】
製造例２（アクリル系ポリマー（ａ−１）の溶液の調整）
攪拌羽根、温度計、窒素ガス導入管、冷却器を備えた４つ口フラスコに、ブチルアクリレート９９重量部、４−ヒドロキシブチルアクリレート１重量部を含有するモノマー混合物を仕込んだ。さらに、前記モノマー混合物（固形分）１００重量部に対して、重合開始剤として２，２’−アゾビスイソブチロニトリル０．１重量部を酢酸エチル１００重量部と共に仕込み、緩やかに攪拌しながら窒素ガスを導入して窒素置換した後、フラスコ内の液温を５５℃付近に保って８時間重合反応を行って、重量平均分子量（Ｍｗ）１５６万、Ｍｗ／Ｍｎ３．２のアクリル系ポリマー（ａ−１）の溶液を調製した。
【０１４３】
製造例３、４
製造例２において、表１に示すように、アクリル系ポリマーの調製に用いたモノマーの種類、その使用割合を変えた以外は、製造例２と同様の方法により、アクリル系ポリマー（ａ−２）、（ａ−３）の溶液を調製した。
【０１４４】
【表１】
2016191865.tif 000005
表１中の略記は、それぞれ以下の通りである。
ＢＡ：ブチルアクリレート
ＮＶＰ：Ｎ−ビニル−２−ピロリドン
ＡＡ：アクリル酸
ＨＢＡ：４−ヒドロキシブチルアクリレート
【０１４５】
実施例１
（アクリル系粘着剤組成物（Ａ１）の調整）
製造例２で得られたアクリル系ポリマー（ａ−１）の溶液の固形分１００重量部に対して、イソシアネート架橋剤（商品名：タケネートＤ１６０Ｎ、トリメチロールプロパンヘキサメチレンジイソシアネート、三井化学（株）製）０．１部、ベンゾイルパーオキサイド（ナイパーＢＭＴ  ４０ＳＶ、日本油脂（株）製）０．３部、及びγ−グリシドキシプロピルメトキシシラン（商品名：ＫＢＭ−４０３、信越化学工業（株）製）０．３部を配合して、アクリル系粘着剤組成物（Ａ１）の溶液を調製した。
【０１４６】
（アクリル系粘着剤組成物（Ａ２）の調整）
製造例２で得られたアクリル系ポリマー（ａ１）の溶液の固形分１００重量部に対して、イソシアネート架橋剤（商品名：タケネートＤ１６０Ｎ、トリメチロールプロパンヘキサメチレンジイソシアネート、三井化学（株）製）０．１部、ベンゾイルパーオキサイド（ナイパーＢＭＴ  ４０ＳＶ、日本油脂（株）製）０．３部、及び３−メルカプトプロピルトリメトキシシラン（商品名：ＫＢＭ−８０３、信越化学工業（株）製）０．３部を配合して、アクリル系粘着剤組成物（Ａ２）の溶液を調製した。
【０１４７】
（粘着剤層付偏光フィルムの作製）
アクリル系粘着剤組成物（Ａ１）の溶液を、シリコーン系剥離剤で処理されたポリエチレンテレフタレートフィルム（セパレータフィルム、商品名：ＭＲＦ３８、三菱化学ポリエステルフィルム（株）製）の片面に、乾燥後の粘着剤層の厚さが２３μｍになるように塗布し、１５５℃で１分間乾燥を行い、セパレータフィルムの表面に粘着剤層を形成した。次いで、製造例１で作製した偏光フィルムに、セパレータフィルム上に形成した粘着剤層を転写して、粘着剤層付偏光フィルム（Ａ１）を作製した。また、アクリル系粘着剤組成物（Ａ２）の溶液を用いて、同様の方法で粘着剤層付偏光フィルム（Ａ２）を作製した。
【０１４８】
実施例２〜１２、比較例１〜１０
実施例１において、表２に示すように、アクリル系ポリマー（ａ１）、（ａ２）の種類、シランカップリング剤の種類、その添加量を変えた以外は、実施例１と同様に方法により、アクリル系粘着剤組成物（Ａ１）、（Ａ２）の溶液を調製した。得られたアクリル系粘着剤組成物の溶液を用いて、実施例１と同様の方法で粘着剤層付偏光フィルムを作製した。
【０１４９】
【表２】
2016191865.tif 000006
表２中の略記は、それぞれ以下の通りである。
イソシアネート系：商品名：タケネートＤ１６０Ｎ、トリメチロールプロパンヘキサメチレンジイソシアネート、三井化学（株）製
過酸化物系：商品名：ナイパーＢＭＴ  ４０ＳＶ、ベンゾイルパーオキサイド、日本油脂（株）製
ＫＢＭ４０３：γ−グリシドキシプロピルメトキシシラン、商品名：ＫＢＭ−４０３、信越化学工業（株）製
ＫＢＭ８０３：３−メルカプトプロピルトリメトキシシラン、商品名：ＫＢＭ−８０３、信越化学工業（株）製
Ｘ−４１−１０５６：オリゴマー型のエポキシ基含有シランカップリング剤、アルコキシ基量：１７重量％、エポキシ当量：２８０ｇ／ｍｏｌ、信越化学工業（株）製
Ｘ−４１−１８１０：オリゴマー型のメルカプト基含有シランカップリング剤、アルコキシ基量：３０重量％、メルカプト当量：４５０ｇ／ｍｏｌ、信越化学工業（株）製
ＫＢＭ−５１０３：３−アクリロキシプロピルトリメトキシシラン、信越化学工業（株）製
ＫＢＥ−９００７：３−イソシアネートプロピルトリエトキシシラン、信越化学工業（株）製
【０１５０】
上記実施例及び比較例で得られた、粘着剤層付偏光フィルムについて以下の評価を行った。評価結果を表３に示す。
【０１５１】
＜液晶パネルの作製＞
実施例及び比較例で得られた粘着剤層付偏光フィルム（Ａ１）及び（Ａ２）を１０９ｍｍ×５９ｍｍのサイズに切断した。偏光板の吸収軸が、粘着剤層付偏光フィルム（Ａ１）では短辺と平行になるように、粘着剤層付偏光フィルム（Ａ２）では長辺と平行になるようにそれぞれ切断した。１１０ｍｍ×６０ｍｍ、厚さ０．３２ｍｍの液晶パネルのＩＴＯ面に粘着剤層付偏光フィルム（Ａ１）を、ガラス面に粘着剤層付偏光フィルム（Ａ２）を、ラミネーターを用いて貼着した。次いで、５０℃、０．５ＭＰａで１５分間オートクレーブ処理して、偏光フィルムを完全に液晶パネルに密着させ、評価用液晶パネルとした。なお、液晶パネルのＩＴＯ面及びガラス面に貼着する粘着剤層付偏光フィルム（Ａ１）、（Ａ２）は、それぞれの実施例、比較例で作製した粘着剤層付偏光フィルム（Ａ１）、（Ａ２）の組み合わせの通りである。
【０１５２】
＜パネル反り＞
作製した評価用液晶パネルを８０℃の雰囲気下に２４時間曝露した。曝露後の液晶パネルを室温下に１時間置いた後、反りの向きに応じて、四隅が浮き上がるように平坦な台の上に置き、レーザー変位計（製品名：ＬＫ−Ｇ３５、（株）キーエンス製）を用いて四隅の高さを測定した。四隅それぞれの測定値を平均した値を反り量とし、以下の評価基準にて判定した。
○：反り量が０．２ｍｍ未満
△：反り量が０．２ｍｍ以上、０．５ｍｍ未満
×：反り量が０．５ｍｍ以上
【０１５３】
＜耐久性試験＞
作製した評価用液晶パネルを８５℃の雰囲気下に５００時間投入後（加熱試験）、及び、６０℃、９５％Ｒ．Ｈ．の雰囲気下に５００時間投入後（加湿試験）、粘着剤層の発泡や剥がれを目視にて観察し、以下の評価基準で評価した。
（評価基準）
◎：発泡、剥がれ等の外観上の変化が全くなし。
○：わずかながら端部に剥がれ、又は発泡があるが、実用上問題なし。
△：端部に剥がれ、又は発泡があるが、特別な用途でなければ、実用上問題なし。
×：端部に著しい剥がれあり、実用上問題あり。
【０１５４】
＜光漏れ＞
８５℃の耐久性試験後の液晶パネルを、暗室にて、バックライトからの透過光下に置き、偏光板端部からの光漏れの有無を観察し、以下の評価基準で評価した。
〇：光漏れがなかった。
×：光漏れがあった。
【０１５５】
【表３】
2016191865.tif 000007
【符号の説明】
【０１５６】
１ａ  視認側透明保護フィルム
１ｂ  液晶セル側透明保護フィルム
２ａ  偏光子
２ｂ  偏光子
３ａ  液晶セル側透明保護フィルム
３ｂ  光源側透明保護フィルム
４ａ  第１偏光フィルム
４ｂ  第２偏光フィルム
５ａ  粘着剤組成物（Ａ１）から形成される第１粘着剤層
５ｂ  粘着剤組成物（Ａ２）から形成される第２粘着剤層
６    透明導電層
７    第１の透明基板
８    液晶層
９    第２の透明基板
１０  液晶セル
１１  液晶パネル
【図１】
2016191865.tif 000010